(57)【要約】      （修正有）【課題】  レジストパターンの側面ギザ性、上面の平坦性、解像度、密着性、現像性、生産性、作業性に優れ、マウスバイトの数の少ない感光性エレメントを提供すること。【解決手段】  本発明は、支持フィルム上に感光性樹脂組成物の層を有する感光性エレメントにおいて、支持フィルムの幅方向の２００℃、３０分間における熱収縮率が０．００〜４．００％であり、前記感光性樹脂組成物が、（Ａ）カルボキシル基含有バインダーポリマー、（Ｂ）ビスフェノールＡ系（メタ）アクリレートを含む光重合性化合物及び（Ｃ）２，４，５−トリアリールイミダゾール二量体を含む光重合開始剤を含有してなる感光性エレメント。【選択図】    なし【特許請求の範囲】
【請求項１】
支持フィルム上に感光性樹脂組成物の層を有する感光性エレメントにおいて、支持フィルムの幅方向の２００℃、３０分間における熱収縮率が０．００〜４．００％であり、前記感光性樹脂組成物が、
（Ａ）カルボキシル基含有バインダーポリマー、
（Ｂ）ビスフェノールＡ系（メタ）アクリレートを含む光重合性化合物及び
（Ｃ）２，４，５−トリアリールイミダゾール二量体を含む光重合開始剤
を含有してなる感光性エレメント。
【請求項２】
支持フィルムの幅方向の１５０℃、３０分間における熱収縮率が０．００〜０．２０％である請求項１記載の感光性エレメント。
【請求項３】
支持フィルムの幅方向の１０５℃、３０分間における熱収縮率が０．００〜０．２０％である請求項１又は２記載の感光性エレメント。
【請求項４】
支持フィルム上に感光性樹脂組成物の層を有する感光性エレメントにおいて、支持フィルムの幅方向の１５０℃、３０分間における熱収縮率が０．００〜０．２０％であり、前記感光性樹脂組成物が、
（Ａ）カルボキシル基含有バインダーポリマー、
（Ｂ）ビスフェノールＡ系（メタ）アクリレートを含む光重合性化合物及び
（Ｃ）２，４，５−トリアリールイミダゾール二量体を含む光重合開始剤
を含有してなる感光性エレメント。
【請求項５】
支持フィルムの幅方向の１０５℃、３０分間における熱収縮率が０．００〜０．２０％である請求項４記載の感光性エレメント。
【請求項６】
二軸配向ポリエステルフィルムの一方の面に、微粒子を含有する樹脂層を積層した支持フィルム上の、前記樹脂層を形成した反対の面に感光性樹脂組成物の層を塗布、乾燥してなる請求項１〜５のいずれか一項記載の感光性エレメント。
【請求項７】
支持フィルムの長手方向の１０５℃、３０分間における熱収縮率が０．３０〜０．６０％である請求項１〜６のいずれか一項記載の感光性エレメント。
【請求項８】
支持フィルムの長手方向の１５０℃、３０分間における熱収縮率が１．００〜１．９０％である請求項１〜７のいずれか一項記載の感光性エレメント。
【請求項９】
支持フィルムの長手方向の２００℃、３０分間における熱収縮率が３．００〜６．５０％である請求項１〜８のいずれか一項記載の感光性エレメント。
【発明の詳細な説明】
【技術分野】
【０００１】
本発明は、感光性エレメント、感光性エレメントロール、これを用いたレジストパターンの製造法、レジストパターン、レジストパターン積層基板、配線パターンの製造法及び配線パターンに関する。
【背景技術】
【０００２】
従来、プリント配線板の製造、金属の精密加工等の分野において、エッチング、めっき等に用いられるレジスト材料としては、感光性樹脂組成物及び感光性エレメントが広く用いられている。
【０００３】
感光性エレメントは、通常、光透過性の支持フィルム、感光性樹脂組成物層、保護フィルムの３層から成る。その使用方法としては、まず保護フィルムをはく離した後、感光性樹脂層が直接触れるよう圧着（ラミネート）し、光透過性フィルム上にパターニングされたネガフィルムを密着し、活性光線（紫外線を用いることが多い）を照射（露光）し、次いで有機溶剤又はアルカリ水溶液を噴霧し不要部分を除去することでレジストパターンを形成（現像）する方法が一般的なものとして挙げられる。特に、環境問題などの面から、現像液としてはアルカリ水溶液を用いるものが求められている。
【０００４】
近年、電子機器の小型、軽量化が推進されている。プリント配線板も回路の微細化が求められており、レジストパターンも細線化され、感光性エレメントの高解像度化が求められている。しかし、従来の３層構造から成る感光性エレメントでは要求を満足できなくなっている。即ち、光透過性支持体フィルムを介して露光するため高解像度化にはそのフィルム厚みをなるべく薄くする必要がある。一方、感光性樹脂組成物を塗布する際の支持体としての役目をはたすにはある程度の自己保持性が要求され、一般に１５〜２５μm程度の厚みが必要となる。そのため、従来グレードの光透過性支持体フィルムを用いたのでは高解像度化の要求にこたえることができないのが現状である。
【０００５】
これらの要求に対して、高解像度化を達成するため様々な試みがなされている。例えば、露光前に支持フィルムをはがし、感光性樹脂組成物層の上に直接ネガフィルムを密着させる方法が挙げられる。通常、感光性樹脂組成物層は、基材に密着するようある程度粘着性を保持している。そのため、この方法を直接適用すると、ネガフィルムと感光性樹脂組成物層が密着してしまい、ネガフィルムをはがしにくく作業性が低下したり、ネガフィルムを感光性樹脂が汚染したり、空気中の酸素による阻害のため感度が低下したりする等の問題があった。
【０００６】
そこでこの方法を改良する試みとして、感光性樹脂組成物層を２層以上とし、ネガフィルムと直接接触する層を非粘着性層とすることが行われている（特開昭６１−３１８５５号公報、特開平１−２２１７３５号公報、特開平２−２３０１４９号公報等）。しかし、この方法は感光性樹脂組成物層を多層化するため塗工に手間がかかるうえ、感度低下に対しては効果のないものであった。
【０００７】
また別の方法として、感光性樹脂組成物上に中間層を設け、これらの欠点を解決しようとする試みが、特公昭５６−４０８２４号公報、特開昭５５−５０１０７２号公報、特公昭５４−１２２１５号公報、特開昭４７−４６９号公報、特開昭５９−９７１３８号公報、特開昭５９−２１６１４１号公報、特開昭６３−１９７９４２号公報等に示されている。しかし、これらはいずれも支持体フィルムと感光性樹脂組成物層との間に中間層を設けなければなれず、塗工が２度手間になり、また薄い中間層については取り扱いが困難であった。
【０００８】
本発明の目的は、レジストパターンの側面ギザ性、レジストパターン上面の平坦性、解像度、密着性、アルカリ現像性、生産性及び作業性が優れ、マウスバイトの数が少ない感光性エレメントを提供することである。
【０００９】
本発明の目的は、さらに、上記効果を奏し、さらにレジストパターンの側面ギザ性が優れる感光性エレメントを提供することである。
【００１０】
本発明の目的は、上記の効果を奏し、さらに解像度が優れる感光性エレメントを提供することである。
【００１１】
本発明の目的は、上記の効果に加えて、さらにラミネート時の感光性エレメントの寸法変化性が優れる感光性エレメントを提供することである。
【００１２】
本発明の目的は、上記の発明の効果に加えて、さらにレジスト硬化後の膜強度が優れる感光性エレメントを提供することである。
【００１３】
本発明の目的は、上記の発明の効果に加えて、さらに剥離性が優れる感光性エレメントを提供することである。
【００１４】
本発明の目的は、上記の効果に加えて、さらに耐めっき性が優れる感光性エレメントを提供することである。
【００１５】
本発明の目的は、上記の効果に加えて、さらに密着性が優れる感光性エレメントを提供することである。
【００１６】
本発明の目的は、上記の効果に加えて、さらに保管時のコールドフロー性が優れる感光性エレメントを提供することである。
【００１７】
本発明の他の目的は、さらに、レジストパターンの側面ギザ性、レジストパターン上面の平坦性、解像度、密着性、アルカリ現像性、運送時の巻きずれ性、生産性及び作業性が優れ、マウスバイトの数が少ない感光性エレメントロールを提供することである。
【００１８】
本発明の目的は、レジストパターンの側面ギザ性、レジストパターン上面の平坦性、解像度、密着性、運送時の巻きずれ性、生産性及び作業性が優れ、マウスバイトの数が少ない感光性エレメントロールを提供することである。
【００１９】
本発明の更に他の目的は、レジストパターンの側面ギザ性、レジストパターン上面の平坦性、解像度、密着性、生産性及び作業性が優れ、マウスバイトの数が少ないレジストパターンの製造法を提供することである。
【００２０】
本発明の更なる目的は、レジストパターンの側面ギザ性、レジストパターン上面の平坦性、解像度、密着性、生産性及び作業性が優れ、マウスバイトの数が少ないレジストパターンを提供することである。
【００２１】
本発明の更なる目的は、レジストパターンの側面ギザ性、レジストパターン上面の平坦性、解像度、密着性、生産性及び作業性が優れ、マウスバイトの数が少ないレジストパターン積層基板を提供することである。
【００２２】
本発明の更なる目的は、配線パターンの側面ギザ性、電気抵抗及びライン美観が優れる配線パターンの製造法を提供することである。
【００２３】
本発明の更なる目的は、配線パターンの側面ギザ性、電気抵抗及びライン美観が優れる配線パターンを提供することである。
【発明の開示】
【発明が解決しようとする課題】
【００２４】
本発明は、二軸配向ポリエステルフィルム及びその一方の面に感光性樹脂組成物の層を有する支持フィルムから成る感光性エレメントにおいて、
該支持フィルムの前記感光性樹脂組成物層を形成した面とは反対の面に微粒子を含有する樹脂層を有し、前記感光性樹脂組成物が、
（Ａ）カルボキシル基含有バインダーポリマー、
（Ｂ）分子内に少なくとも１つの重合可能なエチレン性不飽和基を有する光重合性化合物及び
（Ｃ）光重合開始剤
を含有することを特徴とする感光性エレメントに関する。
【００２５】
また、本発明は、支持フィルム上に感光性樹脂組成物の層を有する感光性エレメントにおいて、支持フィルムの幅方向の２００℃、３０分間における熱収縮率が０．００〜４．００％であり、前記感光性樹脂組成物が、
（Ａ）カルボキシル基含有バインダーポリマー、
（Ｂ）分子内に少なくとも１つの重合可能なエチレン性不飽和基を有する光重合性化合物及び
（Ｃ）光重合開始剤
を含有してなる感光性エレメントに関する。
【００２６】
また、本発明は、支持フィルムの幅方向の１５０℃、３０分間における熱収縮率が０．００〜０．２０％である前記感光性エレメントに関する。
【００２７】
また、本発明は、支持フィルムの幅方向の１０５℃、３０分間における熱収縮率が０．００〜０．２０％である前記感光性エレメントに関する。
【００２８】
また、本発明は、支持フィルム上に感光性樹脂組成物の層を有する感光性エレメントにおいて、支持フィルムの幅方向の１５０℃、３０分間における熱収縮率が０．００〜０．２０％であり、前記感光性樹脂組成物が、
（Ａ）カルボキシル基含有バインダーポリマー、
（Ｂ）分子内に少なくとも１つの重合可能なエチレン性不飽和基を有する光重合性化合物及び
（Ｃ）光重合開始剤
を含有してなる感光性エレメントに関する。
【００２９】
また、本発明は、支持フィルムの幅方向の１０５℃、３０分間における熱収縮率が０．００〜０．２０％である前記感光性エレメントに関する。
また、本発明は、支持フィルム上に感光性樹脂組成物の層を有する感光性エレメントにおいて、支持フィルムの水による接触角（゜）が下記数式（１）：
（Ｘ面の接触角）／（Ｙ面の接触角）＞１．１        （１）
Ｘ面：感光性樹脂組成物を塗布、乾燥する面
Ｙ面：感光性樹脂組成物を塗布、乾燥する面とは反対側の面
を満たし、前記感光性樹脂組成物が、
（Ａ）カルボキシル基含有バインダーポリマー、
（Ｂ）分子内に少なくとも１つの重合可能なエチレン性不飽和基を有する光重合性化合物及び
（Ｃ）光重合開始剤
を含有してなる感光性エレメントに関する。
【００３０】
また、本発明は、支持フィルムが二軸配向ポリエステルフィルムの一方の面に、微粒子を含有する樹脂層を積層した支持フィルムであり、前記樹脂層を形成した反対の面に感光性樹脂組成物の層を塗布、乾燥してなる前記感光性エレメントに関する。
【００３１】
また、本発明は、微粒子の平均粒径が０．０１〜５．０μmである前記感光性エレメントに関する。
【００３２】
また、本発明は、微粒子を含有する樹脂層の厚みが０．０５〜５．０μmである前記感光性エレメントに関する。
【００３３】
また、本発明は、支持フィルムのヘーズが０．０１〜５．０％である前記感光性エレメントに関する。
【００３４】
また、本発明は、支持フィルムの長手方向の１０５℃、３０分間における熱収縮率が０．３０〜０．６０％である前記感光性エレメントに関する。
【００３５】
また、本発明は、支持フィルムの長手方向の１５０℃、３０分間における熱収縮率が１．００〜１．９０％である前記感光性エレメントに関する。
【００３６】
また、本発明は、支持フィルムの長手方向の２００℃、３０分間における熱収縮率が３．００〜６．５０％である前記感光性エレメントに関する。
【００３７】
また、本発明は、（Ａ）カルボキシル基含有バインダーポリマーの重量平均分子量が２０，０００〜３００，０００である前記感光性エレメントに関する。
【００３８】
また、本発明は、（Ａ）カルボキシル基含有バインダーポリマーの酸価が５０〜３００mgKOH/gである前記感光性エレメントに関する。
【００３９】
また、本発明は、（Ｂ）光重合性化合物としてビスフェノールＡ系（メタ）アクリレート化合物を含有する前記感光性エレメントに関する。
【００４０】
また、本発明は、（Ｃ）光重合開始剤として２，４，５−トリアリールイミダゾール二量体を含有する前記感光性エレメントに関する。
【００４１】
また、本発明は、（Ａ）成分、（Ｂ）成分及び（Ｃ）成分の配合量が、
（Ａ）成分が、（Ａ）成分及び（Ｂ）成分の総量１００重量部に対して、４０〜８０重量部、
（Ｂ）成分が、（Ａ）成分及び（Ｂ）成分の総量１００重量部に対して、２０〜６０重量部並びに
（Ｃ）成分が、（Ａ）成分及び（Ｂ）成分の総量１００重量部に対して、０．０１〜２０重量部
である前記感光性エレメントに関する。
【００４２】
また、本発明は、前記感光性エレメントを巻芯に巻き取った感光性エレメントロールに関する。
【００４３】
また、本発明は、感光性エレメントを巻芯に巻き取った感光性エレメントロールにおいて、前記巻芯の軸方向が衝突面と垂直になるように前記感光性エレメントロールを衝突面上１０cmの高さから５回自然落下させた後の感光性エレメントロールの端面の巻きずれ高さが１mm以下である感光性エレメントロールに関する。
【００４４】
また、本発明は、前記感光性エレメントを、回路形成用基板上に感光性樹脂組成物の層が密着するようにして積層し、活性光線を画像状に照射し、露光部を光硬化させ、未露光部を現像により除去することを特徴とするレジストパターンの製造法に関する。
【００４５】
また、本発明は、前記レジストパターンの製造法により製造されたレジストパターンに関する。
【００４６】
また、本発明は、レジストパターン側面の凹凸が０〜３．０μmであるレジストパターンに関する。
【００４７】
また、本発明は、レジストパターン側面の中線において３．０μmより大きい凹凸の数が０〜５個／４mmであるレジストパターンに関する。
【００４８】
また、本発明は、レジストパターン側面の算術平均粗さ（Ｒａ）が０〜２．０μmであるレジストパターンに関する。
【００４９】
また、本発明は、レジストパターン側面の最大高さ（Ｒｙ）が０〜３．０μmである前記レジストパターンに関する。
【００５０】
また、本発明は、レジストパターン側面の最大高さ（Ｒｙ）が０〜３．０μmであるレジストパターンに関する。
【００５１】
また、本発明は、レジストパターンの幅が１μm以上である前記レジストパターンに関する。
【００５２】
また、本発明は、レジストパターンの高さが１〜１５０μmである前記レジストパターンに関する。
【００５３】
また、本発明は、前記レジストパターンが回路形成用基板上に形成されたレジストパターン積層基板に関する。
【００５４】
また、本発明は、前記レジストパターン積層基板をエッチング又はめっきすることを特徴とする配線パターンの製造法に関する。
【００５５】
また、本発明は、前記配線パターンの製造法により製造された配線パターンに関する。
【００５６】
また、本発明は、配線パターン側面の凹凸が０〜３．０μmである配線パターンに関する。
【００５７】
また、本発明は、配線パターン側面の中線において３．０μmより大きい凹凸の数が０〜５個／４mmである配線パターンに関する。
【００５８】
また、本発明は、配線パターン側面の算術平均粗さ（Ｒａ）が０〜２．０μmである配線パターンに関する。
【００５９】
また、本発明は、配線パターン側面の最大高さ（Ｒｙ）が０〜３．０μmである前記配線パターンに関する。
【００６０】
また、本発明は、配線パターン側面の最大高さ（Ｒｙ）が０〜３．０μmである配線パターンに関する。
【００６１】
また、本発明は、配線パターンの幅が１μm以上である前記配線パターンに関する。
【００６２】
また、本発明は、配線パターンの高さが０．０１〜２００μmである前記配線パターンに関する。
【発明を実施するための最良の形態】
【００６３】
以下、本発明について詳細に説明する。なお、本発明における（メタ）アクリル酸とはアクリル酸及びそれに対応するメタクリル酸を意味し、（メタ）アクリレートとはアクリレート及びそれに対応するメタクリレートを意味し、（メタ）アクリロイル基とはアクリロイル基及びそれに対応するメタクリロイル基を意味する。
【００６４】
本発明の感光性エレメントには４つの特徴がある。
本発明の感光性エレメントの第１の特徴は、二軸配向ポリエステルフィルム及びその一方の面に感光性樹脂組成物の層を有する支持フィルムから成る感光性エレメントにおいて、該支持フィルムの前記感光性樹脂組成物層を形成した面とは反対の面に微粒子を含有する樹脂層を有し、前記感光性樹脂組成物が、（Ａ）カルボキシル基含有バインダーポリマー、（Ｂ）分子内に少なくとも１つの重合可能なエチレン性不飽和基を有する光重合性化合物及び（Ｃ）光重合開始剤を含有してなることである。
【００６５】
本発明の感光性エレメントの第２の特徴は、支持フィルム上に感光性樹脂組成物の層を有する感光性エレメントにおいて、支持フィルムの幅方向の２００℃、３０分間における熱収縮率が０．００〜４．００％であり、前記感光性樹脂組成物が、（Ａ）カルボキシル基含有バインダーポリマー、（Ｂ）分子内に少なくとも１つの重合可能なエチレン性不飽和基を有する光重合性化合物及び（Ｃ）光重合開始剤を含有してなることである。
【００６６】
本発明の感光性エレメントの第３の特徴は、支持フィルム上に感光性樹脂組成物の層を有する感光性エレメントにおいて、支持フィルムの幅方向の１５０℃、３０分間における熱収縮率が０．００〜０．２０％であり、前記感光性樹脂組成物が、（Ａ）カルボキシル基含有バインダーポリマー、（Ｂ）分子内に少なくとも１つの重合可能なエチレン性不飽和基を有する光重合性化合物及び（Ｃ）光重合開始剤を含有してなることである。
【００６７】
本発明の感光性エレメントの第４の特徴は、支持フィルム上に感光性樹脂組成物の層を有する感光性エレメントにおいて、支持フィルムの水による接触角（゜）が前記数式（２）を満たし、前記感光性樹脂組成物が、（Ａ）カルボキシル基含有バインダーポリマー、（Ｂ）分子内に少なくとも１つの重合可能なエチレン性不飽和基を有する光重合性化合物及び（Ｃ）光重合開始剤を含有してなることである。
【００６８】
本発明の感光性エレメントの第１の特徴における支持フィルムは、二軸配向ポリエステルフィルムの一方の面に、微粒子を含有する樹脂層を積層してなり、第２の感光性エレメント、第３の感光性エレメント及び第４の感光性エレメントも前記構造の支持フィルムであることが好ましい。
【００６９】
上記微粒子の平均粒径は０．０１〜５．０μmであることが好ましく、０．０２〜４．０μmであることがより好ましく、０．０３〜３．０μmであることが特に好ましい。この平均粒径が０．０１μm未満では作業性に劣る傾向があり、５．０μmを超えると解像度及び感度の低下を生じる傾向がある。
【００７０】
上記微粒子の配合量は、例えば、樹脂層を構成するベース樹脂、微粒子の種類及び平均粒径、所望の物性等に応じて好ましい配合量が異なる。
【００７１】
上記微粒子としては、例えば、シリカ、カオリン、タルク、アルミナ、リン酸カルシウム、二酸化チタン、炭酸カルシウム、硫酸バリウム、フッ化カルシウム、フッ化リチウム、ゼオライト、硫化モリブデン等の無機粒子、架橋高分子粒子、シュウ酸カルシウム等の有機粒子などを挙げることができ、透明性の見地からはシリカの粒子が好ましい。これらは単独で又は２種類以上を組み合わせて使用される。
【００７２】
前記微粒子を含有する樹脂層を構成するベース樹脂としては、例えば、ポリエステル系樹脂、ポリウレタン系樹脂、アクリル系樹脂、これらの混合物、これらの共重合物等が挙げられる。
【００７３】
前記樹脂層の厚みは、０．０１〜５．０μmであることが好ましく、０．０５〜３．０μmであることがより好ましく、０．１〜２．０μmであることが特に好ましく、０．１〜１．０μmであることが極めて好ましい。この厚みが０．０１μm未満では本発明の効果が得られない傾向があり、５．０μmを超えるとポリエステルフィルムの透明性が劣り、感度及び解像度が劣る傾向がある。
【００７４】
前記二軸配向ポリエステルフィルムの一方の面に、前記樹脂層を積層する方法としては、特に制限はなく、例えば、コーティング等が挙げられる。
【００７５】
前記二軸配向ポリエステルフィルムを構成するポリエステル系樹脂としては、例えば、ポリエチレンテレフタレート、ポリプチレンテレフタレート、ポリエチレンナフタレートなどの芳香族ジカルボン酸類とジオール類とを構成成分とする芳香族線状ポリエステル、脂肪族ジカルボン酸類とジオール類とを構成成分とする脂肪族線状ポリエステル、これらの共重合体等のポリエステルなどから主としてなるポリエステル系樹脂などが挙げられる。これらは単独で又は２種類以上を組み合わせて使用される。
【００７６】
前記樹脂層が積層される二軸配向ポリエステルフィルムには、微粒子が含有されていてもよく、上記微粒子としては、例えば、前記樹脂層に含有される微粒子と同様のものなどが挙げられる。その含有量は０〜８０ｐｐｍであることが好ましく、０〜６０ｐｐｍであることがより好ましく、０〜４０ｐｐｍであることが特に好ましい。この含有量が８０ｐｐｍを超えるとポリエステルフィルム全体の透明性が低下し、解像度及び感度の低下を生じる傾向がある。
【００７７】
前記二軸配向ポリエステルフィルムの製造方法は、特に限定されず、例えば、二軸延伸方法等を用いることができる。また、未延伸フィルム又は一軸延伸フィルムの一方の面に、前記樹脂層を形成後、更に延伸して支持フィルムとしてもよい。
【００７８】
前記二軸配向ポリエステルフィルムの厚みは、１〜１００μmであることが好ましく、１〜５０μmであることがより好ましく、１〜３０μmであることが特に好ましく、１０〜３０μmであることが極めて好ましい。この厚みが１μm未満では、製造容易性及び入手容易性に劣る傾向があり、１００μmを超えると廉価性に劣る傾向がある。
【００７９】
本発明の感光性エレメントの第２の特徴における支持フィルムは、支持フィルムの幅方向の２００℃、３０分間における熱収縮率が０．００〜４．００％であり、第１の感光性エレメント、第３の感光性エレメント及び第４の感光性エレメントも前記範囲の熱収縮率を有する支持フィルムであることが好ましい。
【００８０】
上記支持フィルムの幅方向の２００℃、３０分間における熱収縮率は、０．００〜４．００％である必要があり、０．００〜３．００％であることが好ましく、０．００〜２．００％であることがより好ましく、０．００〜１．５０％であることが特に好ましく、０．００〜１．３０％であることが極めて好ましく、０．００〜１．００％であることが非常に極めて好ましい。この熱収縮率が４．００％を超えると寸法精度が劣る。
【００８１】
本発明の感光性エレメントの第３の特徴における支持フィルムは、支持フィルムの幅方向の１５０℃、３０分間における熱収縮率が０．００〜０．２０％であり、第１の感光性エレメント、第２の感光性エレメント及び第４の感光性エレメントも前記範囲の熱収縮率を有する支持フィルムであることが好ましい。
【００８２】
上記支持フィルムの幅方向の１５０℃、３０分間における熱収縮率は、０．００〜０．２０％である必要があり、０．００〜０．１５％であることが好ましく、０．００〜０．１０％であることがより好ましく、０．００〜０．０５％であることが特に好ましく、０．００〜０．０４％であることが極めて好ましく、０．００〜０．０３％であることが非常に極めて好ましい。この熱収縮率が０．２０％を超えると寸法精度が劣る。
【００８３】
前記支持フィルムのヘーズは、０．０１〜５．０％であることが好ましく、０．０１〜３．０％であることがより好ましく、０．０１〜２．０％であることが特に好ましく、０．０１〜１．０％であることが極めて好ましい。このヘーズが０．０１％未満では製造容易性が劣る傾向があり、５．０％を超えると感度及び解像度が悪化する傾向がある。なお、本発明におけるヘーズはＪＩＳ  Ｋ  ７１０５に準拠して測定したものであり、例えば、ＮＤＨ−１００１ＤＰ（日本電色工業（株）製、商品名）等の市販の濁度計などで測定が可能である。
【００８４】
前記支持フィルムの幅方向の１０５℃、３０分間における熱収縮率は０．００〜０．２０％であることが好ましく、０．００〜０．１５％であることがより好ましく、０．００〜０．１０％であることが特に好ましく、０．００〜０．０５％であることが極めて好ましい。この熱収縮率が０．２０％を超えると寸法精度が劣る傾向がある。
【００８５】
本発明の感光性エレメントの第４の特徴における支持フィルムは、支持フィルムのＸ面（感光性樹脂組成物を塗布、乾燥する面）の接触角とＹ面（感光性樹脂組成物を塗布、乾燥する面とは反対側の面）の接触角との関係が、（Ｘ面の接触角）／（Ｙ面の接触角）＞１．１であり、第１の感光性エレメント、第２の感光性エレメント及び第３の感光性エレメントも前記接触角の関係を満たす支持フィルムであることが好ましい。
【００８６】
上記支持フィルムの接触角の関係は、（Ｘ面の接触角）／（Ｙ面の接触角）＞１．１である必要があり、（Ｘ面の接触角）／（Ｙ面の接触角）＞１．１５であることが好ましく、（Ｘ面の接触角）／（Ｙ面の接触角）＞１．２であることがより好ましく、
（Ｘ面の接触角）／（Ｙ面の接触角）＞１．２５であることが特に好ましく、（Ｘ面の接触角）／（Ｙ面の接触角）＞１．３であることが非常に好ましく、（Ｘ面の接触角）／（Ｙ面の接触角）＞１．３５であることが極めて好ましく、（Ｘ面の接触角）／（Ｙ面の接触角）＞１．４であることが非常に極めて好ましい。また、（Ｘ面の接触角）／（Ｙ面の接触角）の上限としては、５．０であることが好ましく、４．０であることがより好ましく、３．０であることが特に好ましく、２．０であることが極めて好ましい。この接触角の関係が１．１未満では、寸法精度が劣る。なお、本発明における接触角は、例えば、ＪＩＳ  Ｒ  ３２５７に準拠し、静滴法により測定することができる。
【００８７】
前記支持フィルムの長手方向の１０５℃、３０分間における熱収縮率は０．３０〜０．６０％であることが好ましく、０．３５〜０．５５％であることがより好ましく、０．４０〜０．５０％であることが特に好ましい。この熱収縮率が０．３０％未満ではポリエステルフィルムがもろくなる傾向があり、０．６０％を超えるとラミネート時に感光性エレメントの寸法変化が生じる傾向がある。
【００８８】
前記支持フィルムの長手方向の１５０℃、３０分間における熱収縮率は１．００〜１．９０％であることが好ましく、１．１０〜１．７０％であることがより好ましく、１．２０〜１．６０％であることが特に好ましい。この熱収縮率が１．００％未満ではポリエステルフィルムがもろくなる傾向があり、１．９０％を超えるとラミネート時に感光性エレメントの寸法変化が生じる傾向がある。
【００８９】
前記支持フィルムの長手方向の２００℃、３０分間における熱収縮率は３．００〜６．５０％であることが好ましく、３．３０〜５．００％であることがより好ましく、３．６０〜４．７０％であることが特に好ましい。この熱収縮率が３．００％未満ではポリエステルフィルムがもろくなる傾向があり、６．５０％を超えるとラミネート時に感光性エレメントの寸法変化が生じる傾向がある。
【００９０】
なお、本発明における熱収縮率は、幅２０mm、長さ１５０mmの試験片をフィルム長手方向及び幅方向から各々５枚採り、それぞれの中央部に約１００mmの距離をおいて標点を付け、上記温度±３℃に保持された熱風循環式恒温槽に試験片を垂直につるし、３０分間加熱した後取り出し、室温に３０分間放置してから標点間距離を測定して、下記式（２）によって算出し、その平均を求めることによって測定できる。なお、その他の規定はＪＩＳ  Ｃ２３１８−１９９７（５．３．４  寸法変化）に準拠する。
△Ｌ（％）＝（Ｌ０−Ｌ）／Ｌ０×１００            （２）
△Ｌ：熱収縮率（％）
Ｌ０ ：加熱前の標点間距離（mm）
Ｌ  ：加熱後の標点間距離（mm）
【００９１】
入手可能な前記支持フィルムとしては、例えば、東洋紡績（株）製のＡ２１００−１６、Ａ４１００−２５（共に商品名）等が挙げられる。
【００９２】
前記支持フィルムの厚みは、１〜１００μmであることが好ましく、１〜５０μmであることがより好ましく、１〜３０μmであることが特に好ましく、１０〜３０μmであることが極めて好ましい。この厚みが１μm未満では、機械的強度が低下し、塗工時に重合体フィルムが破れるなどの問題が発生する傾向があり、１００μmを超えると解像度が低下し、価格が高くなる傾向がある。
【００９３】
本発明の第１の感光性エレメントは、二軸配向ポリエステルフィルムの一方の面に、微粒子を含有する樹脂層を積層したポリエステルフィルムを支持フィルムとして、上記樹脂層を形成した反対の面に感光性樹脂組成物の層を塗布、乾燥して得ることができる。上記塗布は、ロールコータ、コンマコータ、グラビアコータ、エアーナイフコータ、ダイコータ、バーコータ等の公知の方法で行うことができる。また、乾燥は、８０〜１５０℃、５〜３０分程度で行うことができる。
【００９４】
また、本発明の第２の感光性エレメント及び第３の感光性エレメントは、前記支持フィルムの一方の面に、必要により微粒子を含有する樹脂層が存在する場合は、上記樹脂層を形成した反対の面に感光性樹脂組成物の層を塗布、乾燥して得ることができる。上記塗布及び乾燥は、第１の感光性エレメントの塗布及び乾燥で例示したものと同様のものが挙げられる。
【００９５】
本発明における（Ａ）カルボキシル基を有するバインダーポリマーは、例えば、カルボキシル基を有する重合性単量体とその他の重合性単量体をラジカル重合させることにより製造することができる。
【００９６】
カルボキシル基を有する重合性単量体としては、例えば、（メタ）アクリル酸、α−ブロモ（メタ）アクリル酸、α−クロル（メタ）アクリル酸、β−フリル（メタ）アクリル酸、β−スチリル（メタ）アクリル酸、マレイン酸、マレイン酸無水物、マレイン酸モノメチル、マレイン酸モノエチル、マレイン酸モノイソプロピル等のマレイン酸モノエステル、フマール酸、ケイ皮酸、α−シアノケイ皮酸、イタコン酸、クロトン酸、プロピオール酸などが挙げられる。
【００９７】
その他の重合性単量体としては、特に制限はなく、例えば、スチレン、ビニルトルエン、α−メチルスチレン等のα−位若しくは芳香族環において置換されている重合可能なスチレン誘導体、ジアセトンアクリルアミド等のアクリルアミド、アクリロニトリル、ビニル−ｎ−ブチルエーテル等のビニルアルコールのエステル類、（メタ）アクリル酸アルキルエステル、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレートなどが挙げられる。
【００９８】
上記（メタ）アクリル酸アルキルエステルとしては、例えば、一般式（Ｉ）：
【化１】
2005189863.tif 000002
式中、Ｒ１は水素原子又はメチル基を示し、Ｒ２は炭素数１〜１２のアルキル基を示す、
で表される化合物、これらの化合物のアルキル基に水酸基、エポキシ基、ハロゲン基等が置換した化合物などが挙げられる。
【００９９】
上記一般式（Ｉ）中のＲ２で示される炭素数１〜１２のアルキル基としては、例えば、メチル基、エチル基、プロピル基、ブチル基、ペンチル基、ヘキシル基、ヘプチル基、オクチル基、ノニル基、デシル基、ウンデシル基、ドデシル基及びこれらの構造異性体が挙げられる。
【０１００】
上記一般式（Ｉ）で表される単量体としては、例えば、（メタ）アクリル酸メチルエステル、（メタ）アクリル酸エチルエステル、（メタ）アクリル酸プロピルエステル、（メタ）アクリル酸ブチルエステル、（メタ）アクリル酸ペンチルエステル、（メタ）アクリル酸ヘキシルエステル、（メタ）アクリル酸ヘプチルエステル、（メタ）アクリル酸オクチルエステル、（メタ）アクリル酸２−エチルヘキシルエステル、（メタ）アクリル酸ノニルエステル、（メタ）アクリル酸デシルエステル、（メタ）アクリル酸ウンデシルエステル、（メタ）アクリル酸ドデシルエステル等が挙げられる。これらは単独で又は２種以上を組み合わせて用いることができる。
【０１０１】
また、本発明における（Ａ）成分であるバインダーポリマーは、可とう性の見地からスチレン又はスチレン誘導体を重合性単量体として含有させることが好ましい。
【０１０２】
上記スチレン又はスチレン誘導体を共重合成分として、密着性及び剥離特性を共に良好にするには、０．１〜３０重量％含むことが好ましく、１〜２８重量％含むことがより好ましく、１．５〜２７重量％含むことが特に好ましい。この含有量が０．１重量％未満では、密着性が劣る傾向があり、３０重量％を超えると、剥離片が大きくなり、剥離時間が長くなる傾向がある。
【０１０３】
これらのバインダーポリマーは、単独で又は２種類以上を組み合わせて使用される。２種類以上を組み合わせて使用する場合のバインダーポリマーとしては、例えば、異なる共重合成分からなる２種類以上のバインダーポリマー、異なる重量平均分子量の２種類以上のバインダーポリマー、異なる分散度の２種類以上のバインダーポリマーなどが挙げられる。
【０１０４】
また、本発明における（Ａ）カルボキシル基含有バインダーポリマーは、塗膜性及び解像度の見地から、重量平均分子量が２０，０００〜３００，０００であることが好ましく、２５，０００〜２００，０００であることがより好ましく、３０，０００〜１５０，０００であることが特に好ましい。この重量平均分子量が２０，０００未満では耐現像液性が低下する傾向があり、３００，０００を超えると現像時間が長くなる傾向がある。なお、本発明において、重量平均分子量は、ゲルパーミエーションクロマトグラフィーによって測定し、標準ポリスチレンの検量線を用いて換算した値である。
【０１０５】
また、本発明における（Ａ）カルボキシル基含有バインダーポリマーの酸価は５０〜３００mgKOH/gであることが好ましく、６０〜２５０mgKOH/gであることがより好ましく、７０〜２００mgKOH/gであることが特に好ましい。この酸価が５０mgKOH/g未満では、現像時間が長くなる傾向があり、３００mgKOH/gを超えると光硬化したレジストの耐現像液性が低下する傾向がある。
【０１０６】
本発明における（Ｂ）分子内に少なくとも１つの重合可能なエチレン性不飽和基を有する光重合性化合物としては、例えば、多価アルコールにα，β−不飽和カルボン酸を反応させて得られる化合物、２，２−ビス（４−（（メタ）アクリロキシポリエトキシ）フェニル）プロパン、２，２−ビス（４−（（メタ）アクリロキシポリプロポキシ）フェニル）プロパン、２，２−ビス（４−（（メタ）アクリロキシポリエトキシポリプロポキシ）フェニル）プロパン等のビスフェノールＡ系（メタ）アクリレート化合物、グリシジル基含有化合物にα、β−不飽和カルボン酸を反応させで得られる化合物、ウレタン結合を有する（メタ）アクリレート化合物等のウレタンモノマー、ノニルフェニルジオキシレン（メタ）アクリレート、γ−クロロ−β−ヒドロキシプロピル−β′−（メタ）アクリロイルオキシエチル−ｏ−フタレート、β−ヒドロキシエチル−β′−（メタ）アクリロイルオキシエチル−ｏ−フタレート、β−ヒドロキシプロピル−β′−（メタ）アクリロイルオキシエチル−ｏ−フタレート、（メタ）アクリル酸アルキルエステル等が挙げられるが、ビスフェノールＡ系（メタ）アクリレート化合物又はウレタン結合を有する（メタ）アクリレート化合物を必須成分とすることが好ましい。これらは単独で又は２種類以上を組み合わせて使用される。
【０１０７】
上記多価アルコールにα，β−不飽和カルボン酸を反応させて得られる化合物としては、例えば、エチレン基の数が２〜１４であるポリエチレングリコールジ（メタ）アクリレート、プロピレン基の数が２〜１４であるポリプロピレングリコールジ（メタ）アクリレート、トリメチロールプロパンジ（メタ）アクリレート、トリメチロールプロパントリ（メタ）アクリレート、トリメチロールプロパンエトキシトリ（メタ）アクリレート、トリメチロールプロパンジエトキシトリ（メタ）アクリレート、トリメチロールプロパントリエトキシトリ（メタ）アクリレート、トリメチロールプロパンテトラエトキシトリ（メタ）アクリレート、トリメチロールプロパンペンタエトキシトリ（メタ）アクリレート、テトラメチロールメタントリ（メタ）アクリレート、テトラメチロールメタンテトラ（メタ）アクリレート、プロピレン基の数が２〜１４であるポリプロピレングリコールジ（メタ）アクリレート、ジペンタエリスリトールペンタ（メタ）アクリレート、ジペンタエリスリトールヘキサ（メタ）アクリレート等が挙げられる。
【０１０８】
上記α，β−不飽和カルボン酸としては、例えば、（メタ）アクリル酸等が拳げられる。
【０１０９】
上記２，２−ビス（４−（（メタ）アクリロキシポリエトキシ）フェニル）プロパンとしては、例えば、２，２−ビス（４−（（メタ）アクリロキシジエトキシ）フェニル）プロパン、２，２−ビス（４−（（メタ）アクリロキシトリエトキシ）フェニル）プロパン、２，２−ビス（４−（（メタ）アクリロキシテトラエトキシ）フェニル）プロパン、２，２−ビス（４−（（メタ）アクリロキシペンタエトキシ）フェニル）プロパン、２，２−ビス（４−（（メタ）アクリロキシヘキサエトキシ）フェニル）プロパン、２，２−ビス（４−（（メタ）アクリロキシヘプタエトキシ）フェニル）プロパン、２，２−ビス（４−（（メタ）アクリロキシオクタエトキシ）フェニル）プロパン、２，２−ビス（４−（（メタ）アクリロキシノナエトキシ）フェニル）プロパン、２，２−ビス（４−（（メタ）アクリロキシデカエトキシ）フェニル）プロパン、２，２−ビス（４−（（メタ）アクリロキシウンデカエトキシ）フェニル）プロパン、２，２−ビス（４−（（メタ）アクリロキシドデカエトキシ）フェニル）プロパン、２，２−ビス（４−（（メタ）アクリロキシトリデカエトキシ）フェニル）プロパン、２，２−ビス（４−（（メタ）アクリロキシテトラデカエトキシ）フェニル）プロパン、２，２−ビス（４−（（メタ）アクリロキシペンタデカエトキシ）フェニル）プロパン、２，２−ビス（４−（（メタ）アクリロキシヘキサデカエトキシ）フェニル）プロパン等が挙げられ、２，２−ビス（４−（メタクリロキシペンタエトキシ）フェニル）プロパンは、ＢＰＥ−５００（新中村化学工業（株）製、製品名）として商業的に入手可能であり、２，２−ビス（４−（メタクリロキシペンタデカエトキシ）フェニル）プロパンは、ＢＰＥ−１３００（新中村化学工業（株）製、製品名）として商業的に入手可能である。これらは単独で又は２種類以上を組み合わせて使用される。
【０１１０】
上記２，２−ビス（４−（（メタ）アクリロキシポリエトキシポリプロポキシ）フェニル）プロパンとしては、例えば、２，２−ビス（４−（（メタ）アクリロキシジエトキシオクタプロポキシ）フェニル）プロパン、２，２−ビス（４−（（メタ）アクリロキシテトラエトキシテトラプロポキシ）フェニル）プロパン、２，２−ビス（４−（（メタ）アクリロキシヘキサエトキシヘキサプロポキシ）フェニル）プロパン等が挙げられる。これらは単独で又は２種類以上を組み合わせて使用される。
【０１１１】
上記グリシジル基含有化合物としては、例えば、トリメチロールプロパントリグリシジルエーテルトリ（メタ）アクリレート、２，２−ビス（４−（メタ）アクリロキシ−２−ヒドロキシ−プロピルオキシ）フェニル等が拳げられる。
【０１１２】
上記ウレタンモノマーとしては、例えば、β位にＯＨ基を有する（メタ）アクリルモノマーとイソホロンジイソシアネート、２，６−トリレンジイソシアネート、２，４−トリレンジイソシアネート、１，６−ヘキサメチレンジイソシアネート等のジイソシアネート化合物との付加反応物、トリス（（メタ）アクリロキシテトラエチレングリコールイソシアネート）ヘキサメチレンイソシアヌレート、ＥＯ変性ウレタンジ（メタ）アクリレート、ＥＯ，ＰＯ変性ウレタンジ（メタ）アクリレート等が挙げられる。なお、ＥＯはエチレンオキサイドを示し、ＥＯ変性された化合物はエチレンオキサイド基のブロック構造を有する。また、ＰＯはプロピレンオキサイドを示し、ＰＯ変性された化合物はプロピレンオキサイド基のブロック構造を有する。
【０１１３】
ＥＯ変性ウレタンジ（メタ）アクリレートとしては、例えば、新中村化学工業（株）製、製品名ＵＡ−１１等が挙げられる。また、ＥＯ，ＰＯ変性ウレタンジ（メタ）アクリレートとしては、例えば、新中村化学工業（株）製、製品名ＵＡ−１３等が挙げられる。
【０１１４】
上記（メタ）アクリル酸アルキルエステルとしては、例えば、（メタ）アクリル酸メチルエステル、（メタ）アクリル酸エチルエステル、（メタ）アクリル酸ブチルエステル、（メタ）アクリル酸２−エチルヘキシルエステル等が挙げられる。
【０１１５】
これらは単独で又は２種類以上を組み合わせて使用される。
本発明における（Ｂ）成分の光重合開始剤としては、例えば、ベンゾフェノン、Ｎ，Ｎ′−テトラメチル−４，４′−ジアミノベンゾフェノン（ミヒラーケトン）、Ｎ，Ｎ′−テトラエチル−４，４′−ジアミノベンゾフェノン、４−メトキシ−４′−ジメチルアミノベンゾフェノン、２−ベンジル−２−ジメチルアミノ−１−（４−モルホリノフェニル）−ブタノン−１、２−メチル−１−［４−（メチルチオ）フェニル］−２−モルフォリノ−プロパノン−１等の芳香族ケトン、２−エチルアントラキノン、フェナントレンキノン、２−tertーブチルアントラキノン、オクタメチルアントラキノン、１，２−ベンズアントラキノン、２，３−ベンズアントラキノン、２−フェニルアントラキノン、２，３−ジフェニルアントラキノン、１−クロロアントラキノン、２−メチルアントラキノン、１，４−ナフトキノン、９，１０−フェナンタラキノン、２−メチル−１，４−ナフトキノン、２，３−ジメチルアントラキノン等のキノン類、ベンゾインメチルエーテル、ベンゾインエチルエーテル、ベンゾインフェニルエーテル等のベンゾインエーテル化合物、ベンゾイン、メチルベンゾイン、エチルベンゾイン等のベンゾイン化合物、ベンジルジメチルケタール等のベンジル誘導体、２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体等の２，４，５−トリアリールイミダゾール二量体、９−フェニルアクリジン、１，７−ビス（９，９′−アクリジニル）ヘプタン等のアクリジン誘導体、Ｎ−フェニルグリシン、Ｎ−フェニルグリシン誘導体、クマリン系化合物などが挙げられる。
【０１１６】
また、２つの２，４，５−トリアリールイミダゾールのアリール基の置換基は同一で対象な化合物を与えてもよいし、相違して非対称な化合物を与えてもよい。
【０１１７】
また、ジエチルチオキサントンとジメチルアミノ安息香酸の組み合わせのように、チオキサントン系化合物と３級アミン化合物とを組み合わせてもよい。
【０１１８】
また、密着性及び感度の見地からは、２，４，５−トリアリールイミダゾール二量体がより好ましい。これらは、単独で又は２種類以上を組み合わせて使用される。
【０１１９】
本発明における（Ａ）成分の配合量は、（Ａ）成分及び（Ｂ）成分の総量１００重量部に対して、５０〜７０重量部とすることが好ましく、５５〜６５重量部とすることがより好ましい。この配合量が、４０重量部未満では感光性エレメントとして用いた場合、塗膜性に劣る傾向があり、８０重量部を超えると、光硬化性が不充分となる傾向がある。
【０１２０】
本発明における（Ｂ）成分の配合量は、（Ａ）成分及び（Ｂ）成分の総量１００重量部に対して、３０〜５０重量部とすることが好ましく、３５〜４５重量部とすることがより好ましい。この配合量が、２０重量部未満では光硬化性が不充分となる傾向があり、６０重量部を超えると塗膜性が悪化する傾向がある。
【０１２１】
本発明における（Ｃ）成分の配合量は、（Ａ）成分及び（Ｂ）成分の総量１００重量部に対して、０．０１〜２０重量部とすることが好ましく、０．０５〜１０重量部とすることがより好ましく、０．１〜５重量部とすることが特に好ましい。この配合量が０．０１重量部未満では感度が不十分となる傾向があり、２０重量部を超えると解像度が悪化する傾向がある。
【０１２２】
また、本発明における感光性樹脂組成物には、必要に応じて、マラカイトグリーン等の染料、ロイコクリスタルバイオレット等の光発色剤、熱発色防止剤、ｐ−トルエンスルホン酸アミド等の可塑剤、顔料、充填剤、消泡剤、難燃剤、安定剤、密着性付与剤、レベリング剤、剥離促進剤、酸化防止剤、香料、イメージング剤、熱架橋剤などを（Ａ）成分及び（Ｂ）成分の総量１００重量部に対して各々０．０１〜２０重量部程度含有することができる。これらは、単独で又は２種類以上を組み合わせて使用される。
【０１２３】
本発明における感光性樹脂組成物は、必要に応じて、メチルアルコール、エチルアルコール、アセトン、メチルエチルケトン、エチレングリコールモノメチルエーテル、エチレングリコールモノエチルエーテル、トルエン、Ｎ−ジメチルホルムアミド等の溶剤又はこれらの混合溶剤に溶解して固形分３０〜６０重量％程度の溶液として塗布することができる。
【０１２４】
また、感光性樹脂組成物層の厚みは、用途により異なるが、乾燥後の厚みで１〜２００μmであることが好ましく、１〜１００μmであることがより好ましく、１〜３０μmであることが特に好ましい。この厚みが１μm未満では工業的に塗工困難な傾向があり、２００μmを超えるとレジスト底部の光硬化性が悪化する傾向がある。
【０１２５】
このようにして得られる感光性樹脂組成物層と支持フィルムとの２層からなる本発明の感光性エレメントは、例えば、そのまま又は感光性樹脂組成物層の他の面（支持フィルムが存在する面とは反対の面）に保護フィルムをさらに積層して巻芯に巻きとって貯蔵される。なお、この際支持フィルムが１番外側になるように巻き取られることが好ましく、巻き取り時の巻き取り速度及び巻き取りテンションなどは適宜決めることができる。上記保護フィルムとしては、例えば、ポリエチレン、ポリプロピレン等の不活性なポリオレフィンフィルム等が挙げられるが、感光性樹脂組成物層からの剥離性の見地から、ポリエチレンフィルムが好ましい。また、エアーボイド発生性の見地から低フィッシュアイの保護フィルムを使用することも好ましい。上記ロール状の感光性エレメントロールの端面には、端面保護の見地から端面セパレータを設置することが好ましく、耐エッジフュージョンの見地から防湿端面セパレータを設置することが好ましい。また、梱包方法として、透湿性が低いブラックシートに包んで包装することが好ましい。なお、本発明においてエッジフュージョンとは、感光性エレメントロール端面から感光性樹脂組成物層の滲み出しが生じる現象である。
【０１２６】
上記巻芯としては、円筒状であることが好ましく、例えば、ポリエチレン樹脂、ポリプロピレン樹脂、ポリスチレン樹脂、ポリ塩化ビニル樹脂、ＡＢＳ樹脂（アクリロニトリル−ブタジエン−スチレン共重合体）等のプラスチック、紙などが挙げられる。
【０１２７】
また、一方で、本発明の感光性エレメントロールは、第１図に示すように感光性エレメント２を巻芯１に巻きとったものであり、巻芯１の軸方向が衝突面４と垂直になるように前記感光性エレメントロール３を衝突面上１０cmの高さから５回自然落下させた後の感光性エレメントロールの端面の巻きずれ高さが１mm以下である。
【０１２８】
上記落下は連続して５回行うことが好ましく、１分間に５回続けて行うことが好ましい。また、上記感光性エレメントロールは０〜１０℃程度の保冷庫で８〜１２時間保存後に上記落下テストを行うことが好ましい。
【０１２９】
上記巻芯のサイズとしては、例えば、直径５〜１０cm、軸方向長さ１０〜８０cmのもの等が挙げられる。
【０１３０】
上記感光性エレメントを巻芯に巻き取るときに感光性エレメントの幅は、特に制限はないが、巻芯の軸方向長さよりも短い方が好ましく、１〜１０cm程度短い方が好ましい。感光性エレメントを巻き取る長さについては、特に制限はないが、１０〜５５０ｍ程度であることが好ましい。
【０１３１】
上記衝突面４は感光性エレメントロールを落下させても破壊されないものであることが好ましく、例えば、コンクリート面、金属面等が挙げられる。
【０１３２】
上記５回自然落下させた後の感光性エレメントロールの端面の巻きずれ高さは、例えば、以下のように測定できる。まず、第２図、第３図及び第４図に示すようにＬ字定規５のＸ片が巻芯１の軸方向を通る平面と平行となり、Ｙ片が巻芯１の軸方向を通る平面と垂直となるようにＬ字定規５を感光性エレメントロール３の端部にあてる。次に、感光性エレメントロール３の端面から生じた巻きずれ６の頂点までの距離（巻きずれ高さｄ）を測る。なお、本発明において、この巻きずれ高さとしては最も大きい巻きずれ値を採用し、これを感光性エレメントロールの巻きずれ高さとする。また、本発明において感光性エレメントロールの巻きずれとは落下前と落下後の感光性エレメントロール端面のずれの高低差のことである。
【０１３３】
上記感光性エレメントを用いてレジストパターンを製造するに際しては、前記保護フィルムが存在している場合には、保護フィルムを除去後、感光性樹脂組成物層を加熱しながら回路形成用基板に圧着することにより積層する方法などが挙げられ、密着性及び追従性の見地から減圧下で積層することが好ましい。積層される表面は、通常金属面であるが、特に制限はない。感光性樹脂組成物層の加熱温度は７０〜１３０℃とすることが好ましく、圧着圧力は、０．１〜１MPa（１〜１０kgf/cm2）とすることが好ましいが、これらの条件には特に制限はない。また、感光性樹脂組成物層を前記のように７０〜１３０℃に加熱すれば、予め回路形成用基板を予熱処理することは必要ではないが、積層性をさらに向上させるために、回路形成用基板の予熱処理を行うこともできる。
【０１３４】
このようにして積層が完了した感光性樹脂組成物層は、アートワークと呼ばれるネガ又はポジマスクパターンを通して活性光線が画像状に照射される。この際、感光性樹脂組成物層上に存在する重合体フィルムが透明の場合には、そのまま、活性光線を照射してもよく、また、不透明の場合には、当然除去する必要がある。
【０１３５】
活性光線の光源としては、公知の光源、例えば、カーボンアーク灯、水銀蒸気アーク灯、超高圧水銀灯、高圧水銀灯、キセノンランプ等の紫外線を有効に放射するものが用いられる。また、写真用フラッド電球、太陽ランプ等の可視光を有効に放射するものも用いられる。
【０１３６】
次いで、露光後、感光性樹脂組成物層上に支持体が存在している場合には、支持体を除去した後、ウエット現像、ドライ現像等で未露光部を除去して現像し、レジストパターンを製造する。
【０１３７】
ウエット現像の場合は、アルカリ性水溶液、水系現像液、有機溶剤等の感光性樹脂組成物に対応した現像液を用いて、例えば、スプレー、揺動浸漬、ブラッシング、スクレーピング等の公知の方法により現像する。
【０１３８】
現像液としては、アルカリ性水溶液等の安全かつ安定であり、操作性が良好なものが用いられる。
【０１３９】
上記アルカリ性水溶液の塩基としては、例えば、リチウム、ナトリウム又はカリウムの水酸化物等の水酸化アルカリ、リチウム、ナトリウム、カリウム若しくはアンモニウムの炭酸塩又は重炭酸塩等の炭酸アルカリ、リン酸カリウム、リン酸ナトリウム等のアルカリ金属リン酸塩、ピロリン酸ナトリウム、ピロリン酸カリウム等のアルカリ金属ピロリン酸塩、リチウム、ナトリウム又はカリウムのホウ酸化物等のホウ酸アルカリなどが用いられる。
【０１４０】
また、現像に用いるアルカリ性水溶液としては、０．１〜５重量％炭酸ナトリウムの希薄溶液、０．１〜５重量％炭酸カリウムの希薄溶液、０．１〜５重量％水酸化ナトリウムの希薄溶液、０．１〜５重量％四ホウ酸ナトリウムの希薄溶液等が好ましい。
【０１４１】
また、現像に用いるアルカリ性水溶液のｐＨは９〜１１の範囲とすることが好ましく、その温度は、感光性樹脂組成物層の現像性に合わせて調節される。
【０１４２】
また、アルカリ性水溶液中には、表面活性剤、消泡剤、現像を促進させるための少量の有機溶剤等を混入させてもよい。
【０１４３】
上記水系現像液としては、水又はアルカリ水溶液と一種以上の有機溶剤とからなる。ここでアルカリ物質としては、前記物質以外に、例えば、ホウ砂やメタケイ酸ナトリウム、水酸化テトラメチルアンモニウム、エタノールアミン、エチレンジアミン、ジエチレントリアミン、２ーアミノ−２−ヒドロキシメチル−１、３−プロパンジオール、１、３−ジアミノプロパノール−２、モルホリン等が挙げられる。
【０１４４】
現像液のｐＨは、レジストの現像が充分にできる範囲でできるだけ低くすることが好ましく、ｐＨ８〜１２とすることが好ましく、ｐＨ９〜１０とすることがより好ましい。
【０１４５】
上記有機溶剤としては、例えば、三アセトンアルコール、アセトン、酢酸エチル、炭素数１〜４のアルコキシ基をもつアルコキシエタノール、エチルアルコール、イソプロピルアルコール、ブチルアルコール、ジエチレングリコールモノメチルエーテル、ジエチレングリコールモノエチルエーテル、ジエチレングリコールモノブチルエーテル等が挙げられる。これらは、単独で又は２種類以上を組み合わせて使用される。
【０１４６】
有機溶剤の濃度は、通常、２〜９０重量％とすることが好ましく、その温度は、現像性にあわせて調整することができる。
【０１４７】
また、水系現像液中には、界面活性剤、消泡剤等を少量混入することもできる。
【０１４８】
単独で用いる有機溶剤系現像液としては、例えば、１，１，１−トリクロロエタン、Ｎ−メチルピロリドン、Ｎ，Ｎ−ジメチルホルムアミド、シクロヘキサノン、メチルイソブチルケトン、γ−ブチロラクトン等が挙げられる。これらの有機溶剤は、引火防止のため、１〜２０重量％の範囲で水を添加することが好ましい。また、必要に応じて２種以上の現像方法を併用してもよい。
【０１４９】
現像の方式には、ディップ方式、バトル方式、スプレー方式、ブラッシング、スクレーピング等があり、高圧スプレー方式が解像度向上のためには最も適している。
【０１５０】
現像後の処理として、必要に応じて６０〜２５０℃程度の加熱又は０．２〜１０mJ/cm2程度の露光を行うことによりレジストパターンをさらに硬化して用いてもよい。
【０１５１】
また、一方で本発明のレジストパターンにはさらに４つの特徴がある。
【０１５２】
本発明のレジストパターンの第１の特徴は、レジストパターン側面の凹凸が０〜３．０μmであることである。
【０１５３】
本発明のレジストパターンの第２の特徴は、レジストパターン側面の中線において３．０μmより大きい凹凸の数が０〜５個／４mmである。
【０１５４】
本発明のレジストパターンの第３の特徴は、レジストパターン側面の算術平均粗さ（Ｒａ）が０〜２．０μmであることである。
【０１５５】
本発明のレジストパターンの第４の特徴は、レジストパターン側面の最大高さ（Ｒｙ）が０〜３．０μmであることである。
【０１５６】
ここで、本発明におけるレジストパターン側面とは、第５図に示すように基板に積層した感光性樹脂組成物の層を基板上方から画像状に活性光線を露光し、次いで現像を行うことにより得られるレジストパターン７において、基板１５と垂直の方向（感光性エレメントにおける感光性樹脂組成物の層の厚み方向）のレジストパターンの面のことを示す。
【０１５７】
また、本発明におけるレジストパターン側面の凹凸とは、第５図に示すようにレジストパターン側面８に存在する基板１５と垂直方向（感光性エレメントにおける感光性樹脂組成物の層の厚み方向）に存在する線状の溝９のことを示す。
【０１５８】
本発明のレジストパターンの第１の特徴におけるレジストパターン側面の凹凸は０〜３．０μmである必要があり、０〜２．８μmであることが好ましく、０〜２．５μmであることがより好ましく、０〜２．３μmであることが特に好ましく、０〜２．０μmであることが非常に好ましく、０〜１．８μmであることが極めて好ましく、０〜１．５μmであることが非常に極めて好ましい。この値が３．０μmを超えると得られる配線パターンの側面ギザ性、電気抵抗及びライン美観が劣る。
【０１５９】
本発明のレジストパターンの第２の特徴におけるレジストパターン側面の中線における３．０μmより大きい凹凸の数は０〜５個／４mmである必要があり、０〜４個／４mmであることが好ましく、０〜３個／４mmであることがより好ましく、０〜２個／４mmであることが特に好ましく、０〜１個／４mmであることが非常に好ましく、０個／４mmであることが極めて好ましい。この値が５個／４mmを超えると得られる配線パターンの側面ギザ性、電気抵抗及びライン美観が劣る。
【０１６０】
本発明のレジストパターンの第３の特徴におけるレジストパターン側面の算術平均粗さ（Ｒａ）は０〜２．０μmである必要があり、０〜１．８μmであることが好ましく、０〜１．５μmであることがより好ましく、０〜１．３μmであることが特に好ましく、０〜１．０μmであることが非常に好ましく、０〜０．８μmであることがより非常に好ましく、０〜０．５μmであることが極めて好ましく、０〜０．３μmであることが非常に極めて好ましい。この値が２．０μmを超えると得られる配線パターンの側面ギザ性、電気抵抗及びライン美観が劣る。
【０１６１】
本発明のレジストパターンの第４の特徴におけるレジストパターン側面の最大高さ（Ｒｙ）は０〜３．０μmであることが必要であり、０〜２．８μmであることが好ましく、０〜２．５μmであることがより好ましく、０〜２．３μmであることが特に好ましく、０〜２．０μmであることが非常に好ましく、０〜１．８μmであることが極めて好ましく、０〜１．５μmであることが非常に極めて好ましい。この値が３．０μmを超えると得られる配線パターンの側面ギザ性、電気抵抗及びライン美観が劣る。
【０１６２】
また、本発明のレジストパターンの幅は、特に制限はないが、１μm以上であることが好ましく、３μm以上であることがより好ましく、５μm以上であることが特に好ましく、５〜１０００μmであることが非常に好ましく、６〜１０００μmであることがより非常に好ましく、７〜１０００μmであることが非常に特に好ましく、８〜１０００μmであることが極めて好ましく、９〜９００μmであることがより極めて好ましく、１０〜８００μmであることが非常に極めて好ましい。
【０１６３】
また、本発明のレジストパターンの高さは、特に制限はないが、１〜１５０μmであることが好ましく、１〜１１０μmであることがより好ましく、２〜１００μmであることが特に好ましく、３〜９０μmであることが非常に好ましく、４〜８０μmであることがより非常に好ましく、５〜７５μmであることが極めて好ましい。
【０１６４】
本発明におけるレジストパターン側面の凹凸は、例えば、以下のように測定することができる。まず、基板上に感光性樹脂組成物層を積層し、直線状のネガパターン（１００μm×１cmサイズの活性光を透過する窓を有する）を使用して、露光（３０〜２００mJ/cm2程度：矩形のレジストパターンが得られるように適宜選択される）、現像（０．１〜５重量％炭酸ナトリウム希薄溶液等、２０〜４０℃程度：矩形のレジストパターンが得られるように適宜選択される）することにより直線状及び矩形状のレジストパターン（幅：１００μm、長さ：１cm、高さ：感光性樹脂組成物層膜厚）を作成する。
【０１６５】
ここで、第６図のように基板と垂直方向かつレジストパターン７の長さ方向と平行なレジストパターンの面をレジストパターン側面８とし、そのレジストパターン側面８の横幅をレジストパターンの高さとする。また、基板と平行方向かつレジストパターン側面と垂直なレジストパターンの面の横幅をレジストパターンの幅とする。次いで、レジストパターン側面８上に基板と垂直方向の線を任意に２本引き、その中点を各々中点Ｓ１０及び中点Ｔ１１とする。上記中点Ｓ１０と中点Ｔ１１とを線で結び、その線をレジストパターン側面８の中線１２（中線１２の長さが４mmになるように中点Ｓ１０及び中点Ｔ１１をとる）と呼ぶ。ここで、レジストパターン側面の凹凸とは、レジストパターン側面８の中線１２（長さ：４mm）の範囲内で測定される。
【０１６６】
上記レジストパターン側面の中線上の凹凸とは、第７図及び第８図に示すように隣り合う２つの凸部の接線に垂直かつ基板に平行な線であり、２つの凸部の間に挟まれた凹部の最深点１３を通る線と上記接線との交点１４とした時の上記最深点１３及び上記交点１４間の距離のことを示す。なお、第７図はレジストパターン側面の中線を通り、基板と平行な面で切った断面図であり、第８図は第７図における凹凸部の断面図である。
【０１６７】
上記レジストパターン側面の中線上の凹凸は、例えば、光学顕微鏡、走査型電子顕微鏡（ＳＥＭ）、接触型表面粗さ測定器、非接触型三次元表面粗さ測定器、表面形状記憶顕微鏡（（株）キーエンス製ＶＦ−７５００等）、超深度形状測定顕微鏡（（株）キーエンス製ＶＫ−８５００等）などにより測定することができる。
【０１６８】
上記表面形状記憶顕微鏡（（株）キーエンス製ＶＦ−７５００等）、超深度形状測定顕微鏡（（株）キーエンス製ＶＫ−８５００等）などの非接触での深さ方向の測定が可能な装置を使用することによって、レジストパターン側面の垂直方向から凹凸を容易に測定することができる。
【０１６９】
上記光学顕微鏡、走査型電子顕微鏡（ＳＥＭ）等を使用してレジストパターン側面の凹凸を測定する際には、レジストパターン７をレジストパターン側面８の中線１２を通り、基板と平行方向かつレジストパターン側面と垂直方向で切断して得られる中線に沿った断面を基板上方から観察することにより容易に観察できる。また、レジストパターンを切断しなくても基板斜め上方からも観察できる。
【０１７０】
また、本発明におけるレジストパターン側面の算術平均粗さ（Ｒａ）及び最大高さ（Ｒｙ）は、例えば、上述したレジストパターン側面の凹凸の測定と同様にレジストパターン側面の中線（長さ：４mm）の範囲内で測定することができる。なお、本発明における算術平均粗さ（Ｒａ）及び最大高さ（Ｒｙ）はＪＩＳ  Ｂ  ０６０１に準拠し、カットオフ値λｃ＝０．８mm、評価長さｌｎ＝４mmとしたときの値である。
【０１７１】
上記レジストパターン側面の算術平均粗さ（Ｒａ）及び最大高さ（Ｒｙ）は、例えば、接触型表面粗さ測定器、表面形状記憶顕微鏡（（株）キーエンス製ＶＦ−７５００等）、超深度形状測定顕微鏡（（株）キーエンス製ＶＫ−８５００等）などにより測定することができるが、非接触測定が可能な表面形状記憶顕微鏡、超深度形状測定顕微鏡等を使用することが好ましい。
【０１７２】
現像後に行われる金属面のエッチングには塩化第二銅溶液、塩化第二鉄溶液、アルカリエッチング溶液、過酸化水素系エッチング液を用いることができるが、エッチファクタが良好な点から塩化第二鉄溶液を用いることが望ましい。
【０１７３】
本発明の感光性エレメントを用いてプリント配線板を製造する場合、現像されたレジストパターンをマスクとして、回路形成用基板の表面を、エッチング、めっき等の公知方法で処理する。
【０１７４】
上記めっき法としては、例えば、硫酸銅めっき、ピロリン酸銅めっき等の銅めっき、ハイスローはんだめっき等のはんだめっき、ワット浴（硫酸ニッケル−塩化ニッケル）めっき、スルファミン酸ニッケルめっき等のニッケルめっき、ハード金めっき、ソフト金めっき等の金めっきなどがある。
【０１７５】
上述したようにレジストパターンが形成された回路形成用基板をエッチング又はめっきすることにより配線パターンを得ることができる。
【０１７６】
また、一方で本発明の配線パターンにはさらに４つの特徴がある。
本発明の配線パターンの第１の特徴は、配線パターン側面の凹凸が０〜３．０μmであることである。
【０１７７】
本発明の配線パターンの第２の特徴は、配線パターン側面の中線において３．０μmより大きい凹凸の数が０〜５個／４mmである。
【０１７８】
本発明の配線パターンの第３の特徴は、配線パターン側面の算術平均粗さ（Ｒａ）が０〜２．０μmであることである。
【０１７９】
本発明の配線パターンの第４の特徴は、配線パターン側面の最大高さ（Ｒｙ）が０〜３．０μmであることである。
【０１８０】
本発明における配線パターンはレジストパターン側面の凹凸に沿ってエッチング又はめっきされる傾向があり、ライン美観及び電気抵抗の見地から配線パターン側面の凹凸が小さい方が好ましい。
【０１８１】
本発明の配線パターンの第１の特徴における配線パターン側面の凹凸は０〜３．０μmである必要があり、０〜２．８μmであることが好ましく、０〜２．５μmであることがより好ましく、０〜２．３μmであることが特に好ましく、０〜２．０μmであることが非常に好ましく、０〜１．８μmであることが極めて好ましく、０〜１．５μmであることが非常に極めて好ましい。この値が３．０μmを超えると得られる配線パターンの側面ギザ性、電気抵抗及びライン美観が劣る。
【０１８２】
本発明の配線パターンの第２の特徴における配線パターン側面の中線における３．０μmより大きい凹凸の数は０〜５個／４mmである必要があり、０〜４個／４mmであることが好ましく、０〜３個／４mmであることがより好ましく、０〜２個／４mmであることが特に好ましく、０〜１個／４mmであることが非常に好ましく、０個／４mmであることが極めて好ましい。この値が５個／４mmを超えると得られる配線パターンの側面ギザ性、電気抵抗及びライン美観が劣る。
【０１８３】
本発明の配線パターンの第３の特徴における配線パターン側面の算術平均粗さ（Ｒａ）は０〜２．０μmである必要があり、０〜１．８μmであることが好ましく、０〜１．５μmであることがより好ましく、０〜１．３μmであることが特に好ましく、０〜１．０μmであることが非常に好ましく、０〜０．８μmであることがより非常に好ましく、０〜０．５μmであることが極めて好ましく、０〜０．３μmであることが非常に極めて好ましい。この値が２．０μmを超えると得られる配線パターンの側面ギザ性、電気抵抗及びライン美観が劣る。
【０１８４】
本発明の配線パターンの第４の特徴における配線パターン側面の最大高さ（Ｒｙ）は０〜３．０μmであることが必要であり、０〜２．８μmであることが好ましく、０〜２．５μmであることがより好ましく、０〜２．３μmであることが特に好ましく、０〜２．０μmであることが非常に好ましく、０〜１．８μmであることが極めて好ましく、０〜１．５μmであることが非常に極めて好ましい。この値が３．０μmを超えると得られる配線パターンの側面ギザ性、電気抵抗及びライン美観が劣る。
【０１８５】
また、本発明の配線パターンの幅は、特に制限はないが、１μm以上であることが好ましく、３μm以上であることがより好ましく、５μm以上であることが特に好ましく、５〜１０００μmであることが非常に好ましく、６〜１０００μmであることがより非常に好ましく、７〜１０００μmであることが非常に特に好ましく、８〜１０００μmであることが極めて好ましく、９〜９００μmであることがより極めて好ましく、１０〜８００μmであることが非常に極めて好ましい。
【０１８６】
また、本発明の配線パターンの高さは、特に制限はないが、０．０１〜２００μmであることが好ましく、０．０２〜１９０μmであることがより好ましく、０．０３〜１８０μmであることが特に好ましく、０．０５〜１５０μmであることが非常に好ましく、０．０８〜１３０μmであることがより非常に好ましく、０．１０〜１００μmであることが極めて好ましく、１．００〜１００μmであることがより極めて好ましく、５．００〜５０μmであることが非常に極めて好ましい。
【０１８７】
本発明における配線パターン側面の凹凸は、例えば、以下のように測定することができる。まず、回路形成用基板上にレジストパターンを形成し、それをエッチング（塩化第二鉄水溶液、塩化第二銅水溶液等、４０〜６０℃程度）することにより直線状の配線パターン（幅：１００μm、長さ：１cm、高さ：回路形成用基板の金属層厚）を作成する。ここで、レジストパターン側面と同様に基板と垂直方向かつ配線パターンの長さ方向と平行な配線パターンの面を配線パターン側面とし、その配線パターン側面の横幅を配線パターンの高さとする。また、基板と平行方向かつ配線パターン側面と垂直な配線パターンの面の横幅を配線パターンの幅とする。次いで、配線パターン側面上に基板と垂直方向の線を任意に２本引き、その中点を各々中点Ｍ及び中点Ｎとする。上記中点Ｍと中点Ｎとを線で結び、その線を配線パターン側面の中線（中線の長さが４mmになるように中点Ｍ及び中点Ｎをとる）と呼ぶ。ここで、配線パターン側面の凹凸とは、配線パターン側面の中線（長さ：４mm）の範囲内で測定される。
【０１８８】
上記配線パターン側面の中線上の凹凸とは、レジストパターン側面の中線上の凹凸と同様に、隣り合う２つの凸部の接線に垂直かつ基板に平行な線であり、２つの凸部の間に挟まれた凹部の最深点を通る線と上記接線との交点とした時の上記最深点及び上記交点間の距離のことを示す。
【０１８９】
上記配線パターン側面の中線上の凹凸は、例えば、光学顕微鏡、走査型電子顕微鏡（ＳＥＭ）、接触型表面粗さ測定器、表面形状記憶顕微鏡（（株）キーエンス製ＶＦ−７５００等）、超深度形状測定顕微鏡（（株）キーエンス製ＶＫ−８５００等）などにより測定することができる。
【０１９０】
上記表面形状記憶顕微鏡（（株）キーエンス製ＶＦ−７５００等）、超深度形状測定顕微鏡（（株）キーエンス製ＶＫ−８５００等）などの非接触での深さ方向の測定が可能な装置を使用することによって、配線パターン側面の垂直方向から凹凸を容易に測定することができる。
【０１９１】
上記光学顕微鏡、走査型電子顕微鏡（ＳＥＭ）等を使用して配線パターン側面の凹凸を測定する際には、配線パターンを配線パターン側面の中線を通り、基板と平行方向かつ配線パターン側面と垂直方向で切断して得られる中線に沿った断面を基板上方から観察することにより容易に観察できる。また、配線パターンを切断しなくても基板斜め上方からも観察できる。
【０１９２】
また、本発明における配線パターン側面の算術平均粗さ（Ｒａ）及び最大高さ（Ｒｙ）は、例えば、上述した配線パターン側面の凹凸の測定と同様に配線パターン側面の中線（長さ：４mm）の範囲内で測定することができる。なお、本発明における算術平均粗さ（Ｒａ）及び最大高さ（Ｒｙ）はＪＩＳ  Ｂ  ０６０１に準拠し、カットオフ値λｃ＝０．８mm、評価長さｌｎ＝４mmとしたときの値である。
【０１９３】
上記配線パターン側面の算術平均粗さ（Ｒａ）及び最大高さ（Ｒｙ）は、例えば、接触型表面粗さ測定器、表面形状記憶顕微鏡（（株）キーエンス製ＶＦ−７５００等）、超深度形状測定顕微鏡（（株）キーエンス製ＶＫ−８５００等）などにより測定することができるが、非接触測定が可能な表面形状記憶顕微鏡、超深度形状測定顕微鏡等を使用することが好ましい。
【０１９４】
次いで、レジストパターンは、例えば、現像に用いたアルカリ性水溶液よりさらに強アルカリ性の水溶液で剥離することができる。
【０１９５】
この強アルカリ性の水溶液としては、例えば、１〜１０重量％水酸化ナトリウム水溶液、１〜１０重量％水酸化カリウム水溶液等が用いられる。
【０１９６】
剥離方式としては、例えば、浸漬方式、スプレイ方式等が挙げられ、浸漬方式及びスプレイ方式を単独で使用してもよいし、併用してもよい。また、レジストパターンが形成されたプリント配線板は、多層プリント配線板でもよい。
【実施例】
【０１９７】
次に、実施例により本発明を説明する。
実施例１、実施例２及び比較例１〜３
表１に示す配合量で（Ａ）成分を合成し、溶液を調整し、それに（Ｂ）成分、（Ｃ）成分、その他成分及び溶剤を混合して感光性樹脂組成物の溶液を得た。
【０１９８】
【表１】
2005189863.tif 000003
【０１９９】
得られた感光性樹脂組成物の溶液を表２に示す支持フィルム（Ａ２１００−１６及びＡ４１００−２５（それぞれ、微粒子としてシリカを含有する樹脂層を一方の面に有する二軸配向ポリエチレンテレフタレート）：東洋紡績（株）製、Ｇ２−１６、Ｇ２−１９及びＶ−２０（それぞれ、微粒子を含有する樹脂層を有さないポリエチレンテレフタレート）：帝人（株）製）上に均一に塗布し、１００℃の熱風対流式乾燥機で１０分間乾燥して感光性エレメントを得た。感光性樹脂組成物層の乾燥後の膜厚は２０μmであった。
【０２００】
表２に示す支持フィルムのヘーズをＪＩＳ  Ｋ  ７１０５に準拠し、ヘーズメーター（東京電色（株）製ＴＣ−Ｈ３ＤＰ）を用い測定した。
【０２０１】
また、幅２０mm、長さ１５０mmの試験片を支持フィルム長手方向及び幅方向から各々５枚採り、それぞれの中央部に１００mmの距離をおいて標点を付け、１０５±３℃、１５０±３℃及び２００±３℃に保持された熱風循環式恒温槽に試験片を垂直につるし、３０分間加熱した後取り出し、室温に３０分間放置してから標点間距離を測定して、前記式（２）によって熱収縮率を算出し、その平均を求めた。
【０２０２】
次に、銅箔（厚み３５μm）を両面に積層したガラスエポキシ材である銅張積層板（日立化成工業（株）製、商品名ＭＣＬ−Ｅ−６１）の銅表面を＃６００相当のブラシを持つ研磨機（山啓（株）製）を用いて研磨し、水洗後、空気流で乾燥し、得られた銅張積層板を８０℃に加温し、その銅表面上に前記感光性樹脂組成物層を１２０℃、０．４MPa（４kgf/cm2）でラミネートした。
【０２０３】
その後、３KW超高圧水銀灯ランプを有する露光機（オーク（株）製）ＨＭＷ−２０１Ｂを用い、ネガとしてストーファー２１段ステップタブレットを有するフォトツールと、密着性評価用ネガとして、ライン幅／スペース幅が３０／４００〜２５０／４００（単位：μm）の配線パターンを有するフォトツールを用いて、現像後の残存ステップ段数が８．０となるエネルギー量で露光した。次いで、支持フィルムを除去し、３０℃で１．０重量％炭酸ナトリウム水溶液をスプレーすることにより現像した。ここで密着性は、現像後に基板に密着していた細線のライン幅の最も小さい値により評価した。密着性の評価は、数値が小さいほど良好な値である。
【０２０４】
その後、５μmのくし形パターンを用い、上記密着性の評価と同様にレジストパターンを得て、残存したレジストパターンから解像度（μm）を求めた。解像度の評価は、数値が小さいほど良好な値である。
【０２０５】
次に、上記エネルギー量でライン幅／スペース幅が５０μm／５０μmで露光し、２０秒間の現像を行い、得たレジストパターンの形状を走査型電子顕微鏡で観察し、レジストパターンの側面ギザ性を調べた。レジストパターンの側面ギザとは、レジストパターンの形状がストレートではなく、ギザ付があって好ましくない状態をいい、レジストパターンの側面ギザの凹凸は、浅い方が好ましい。
深い：レジストパターンの側面ギザの凹凸が２μmを超える場合
浅い：レジストパターンの側面ギザの凹凸が２μm以下の場合
【０２０６】
結果をまとめて表２に示した。
また、表２に示す支持フィルムのＸ面（感光性樹脂組成物を塗布、乾燥する面）及びＹ面（感光性樹脂組成物を塗布、乾燥する面とは反対側の面）の接触角をＪＩＳ  Ｒ  ３２５７に準拠し、協和界面科学（株）製  接触角計ＣＡ−Ａ（ＱＩ光学鏡式）で測定した。
【０２０７】
【表２】
2005189863.tif 000004
【０２０８】
実施例３
実施例１で作成した感光性エレメントを銅箔（厚み３５μm）を両面に積層したガラスエポキシ材である銅張積層板（日立化成工業（株）製、商品名ＭＣＬ−Ｅ−６１）に実施例１と同様にラミネートした。次にネガとして、直線状のネガパターン（１００μm×１cmサイズの活性光を透過する窓を有する）を用いて、実施例１と同様に現像後のステップ段数が８．０となるエネルギー量で露光し、現像した。
得られたレジストパターンの側面の中線（長さ：４mm）上の凹凸を表面形状記憶顕微鏡（（株）キーエンス製ＶＦ−７５００）で測定したところ最も深い凹凸は０．９μmであった。また、得られたレジストパターンの側面の中線（長さ：４mm）上の算術平均粗さ（Ｒａ）及び最大高さ（Ｒｙ）を表面形状記憶顕微鏡（（株）キーエンス製ＶＦ−７５００）で測定（カットオフ値λｃ＝０．８mm、評価長さｌｎ＝４mm）したところＲａ＝０．３μm及びＲｙ＝０．９μmであった。
【０２０９】
実施例４
実施例１で作成した感光性エレメントの代わりに、実施例２で作成した感光性エレメントを使用すること以外は実施例３と同様に行った。
得られたレジストパターンの側面の中線（長さ：４mm）上の最も深い凹凸は１．０μmであった。また、得られたレジストパターンの側面の中線（長さ：４mm）上の算術平均粗さ（Ｒａ）及び最大高さ（Ｒｙ）は、Ｒａ＝０．４μm及びＲｙ＝１．０μmであった。
【０２１０】
比較例４
実施例１で作成した感光性エレメントの代わりに、比較例１で作成した感光性エレメントを使用すること以外は実施例３と同様に行った。
得られたレジストパターンの側面の中線（長さ：４mm）上の最も深い凹凸は５．０μmであり、３．０μmよりも大きい凹凸の数が８個あった。また、得られたレジストパターンの側面の中線（長さ：４mm）上の算術平均粗さ（Ｒａ）及び最大高さ（Ｒｙ）は、Ｒａ＝２．３μm及びＲｙ＝５．０μmであった。
【０２１１】
比較例５
実施例１で作成した感光性エレメントの代わりに、比較例２で作成した感光性エレメントを使用すること以外は実施例３と同様に行った。
得られたレジストパターンの側面の中線（長さ：４mm）上の最も深い凹凸は５．１μmであり、３．０μmよりも大きい凹凸の数が９個あった。また、得られたレジストパターンの側面の中線（長さ：４mm）上の算術平均粗さ（Ｒａ）及び最大高さ（Ｒｙ）は、Ｒａ＝２．２μm及びＲｙ＝５．１μmであった。
【０２１２】
比較例６
実施例１で作成した感光性エレメントの代わりに、比較例３で作成した感光性エレメントを使用すること以外は実施例３と同様に行った。
得られたレジストパターンの側面の中線（長さ：４mm）上の最も深い凹凸は５．５μmであり、３．０μmよりも大きい凹凸の数が７個あった。また、得られたレジストパターンの側面の中線（長さ：４mm）上の算術平均粗さ（Ｒａ）及び最大高さ（Ｒｙ）は、Ｒａ＝２．３μm及びＲｙ＝５．５μmであった。
【０２１３】
実施例５
実施例１で作成した感光性エレメントを銅箔（厚み３５μm）を両面に積層したガラスエポキシ材である銅張積層板（日立化成工業（株）製、商品名ＭＣＬ−Ｅ−６１）に実施例１と同様にラミネートし、直線状の配線パターン（幅：１００μm、長さ：１cm、高さ：回路形成用基板の金属層厚）が得られるように実施例１と同様に現像後のステップ段数が８．０となるエネルギー量で露光し、現像し、さらに５０℃塩化第二鉄溶液でエッチング処理をした。
【０２１４】
得られた配線パターンの側面の中線（長さ：４mm）上の凹凸を表面形状記憶顕微鏡（（株）キーエンス製ＶＦ−７５００）で測定したところ最も深い凹凸は０．９μmであった。また、得られた配線パターンの側面の中線（長さ：４mm）上の算術平均粗さ（Ｒａ）及び最大高さ（Ｒｙ）を表面形状記憶顕微鏡（（株）キーエンス製ＶＦ−７５００）で測定（カットオフ値λｃ＝０．８mm、評価長さｌｎ＝４mm）したところＲａ＝０．３μm及びＲｙ＝０．９μmであった。
得られた配線パターンは外観が良好であり、電気抵抗特性も良好であった。
【０２１５】
実施例６
実施例１で作成した感光性エレメントの代わりに、実施例２で作成した感光性エレメントを使用すること以外は実施例５と同様に行った。
得られた配線パターンの側面の中線（長さ：４mm）上の最も深い凹凸は１．０μmであった。また、得られた配線パターンの側面の中線（長さ：４mm）上の算術平均粗さ（Ｒａ）及び最大高さ（Ｒｙ）は、Ｒａ＝０．４μm及びＲｙ＝１．０μmであった。
得られた配線パターンは外観が良好であり、電気抵抗特性も良好であった。
【０２１６】
比較例７
実施例１で作成した感光性エレメントの代わりに、比較例１で作成した感光性エレメントを使用すること以外は実施例５と同様に行った。
得られた配線パターンの側面の中線（長さ：４mm）上の最も深い凹凸は５．０μmであり、３．０μmよりも大きい凹凸の数が８個あった。また、得られた配線パターンの側面の中線（長さ：４mm）上の算術平均粗さ（Ｒａ）及び最大高さ（Ｒｙ）は、Ｒａ＝２．３μm及びＲｙ＝５．０μmであった。
得られた配線パターンは、実施例５及び実施例６で得られた配線パターンと比べると外観が劣り、電気抵抗特性も劣っていた。
【０２１７】
比較例８
実施例１で作成した感光性エレメントの代わりに、比較例２で作成した感光性エレメントを使用すること以外は実施例５と同様に行った。
得られた配線パターンの側面の中線（長さ：４mm）上の最も深い凹凸は５．１μmであり、３．０μmよりも大きい凹凸の数が９個あった。また、得られた配線パターンの側面の中線（長さ：４mm）上の算術平均粗さ（Ｒａ）及び最大高さ（Ｒｙ）は、Ｒａ＝２．２μm及びＲｙ＝５．１μmであった。
得られた配線パターンは、実施例５及び実施例６で得られた配線パターンと比べると外観が劣り、電気抵抗特性も劣っていた。
【０２１８】
比較例９
実施例１で作成した感光性エレメントの代わりに、比較例３で作成した感光性エレメントを使用すること以外は実施例５と同様に行った。
得られた配線パターンの側面の中線（長さ：４mm）上の最も深い凹凸は５．５μmであり、３．０μmよりも大きい凹凸の数が７個あった。また、得られた配線パターンの側面の中線（長さ：４mm）上の算術平均粗さ（Ｒａ）及び最大高さ（Ｒｙ）は、Ｒａ＝２．３μm及びＲｙ＝５．５μmであった。
得られた配線パターンは、実施例５及び実施例６で得られた配線パターンと比べると外観が劣り、電気抵抗特性も劣っていた。
【０２１９】
実施例７
実施例１で得られた感光性エレメントの感光性樹脂組成物層の支持フィルムとは反対側の面に保護フィルムとしてポリエチレンフィルムを積層した。次に巻芯（直径：８cm、軸方向長さ：６０cm）に感光性エレメント（幅：５５cm、長さ：３００ｍ）を支持フィルムを有する面が外側になるように巻き取り感光性エレメントロールを得た。そして、得られた感光性エレメントロールを０℃の保冷庫に１０時間保存した。
保冷庫保存後に感光性エレメントロールを巻芯の軸方向がコンクリート面（衝突面）と垂直になるように感光性エレメントロールを衝突面上１０cmの高さから５回落下させた。なお、落下は１分間の間に続けて５回行った。
５回落下後の感光性エレメントロール端面の巻きずれ高さは０．５mmであった。
【０２２０】
実施例８
実施例１で得られた感光性エレメントの代わりに実施例２で得られた感光性エレメントを使用した以外は、実施例７と同様に行った。
５回落下後の感光性エレメントロール端面の巻きずれ高さは０．６mmであった。
【０２２１】
比較例１０
実施例１で得られた感光性エレメントの代わりに比較例１で得られた感光性エレメントを使用した以外は、実施例７と同様に行った。
５回落下後の感光性エレメントロール端面の巻きずれ高さは５．０mmであった。
【０２２２】
比較例１１
実施例１で得られた感光性エレメントの代わりに比較例２で得られた感光性エレメントを使用した以外は、実施例７と同様に行った。
５回落下後の感光性エレメントロール端面の巻きずれ高さは４．０mmであった。
【０２２３】
比較例１２
実施例１で得られた感光性エレメントの代わりに比較例３で得られた感光性エレメントを使用した以外は、実施例７と同様に行った。
５回落下後の感光性エレメントロール端面の巻きずれ高さは６．０mmであった。
【産業上の利用可能性】
【０２２４】
本発明の感光性エレメントは、レジストパターンの側面ギザ性、レジストパターン上面の平坦性、解像度、密着性、アルカリ現像性、生産性及び作業性が優れ、マウスバイトの数が少ないものである。
【０２２５】
本発明の感光性エレメントは、上記の発明の効果を奏し、さらにレジストパターンの側面ギザ性が優れたものである。
【０２２６】
本発明の感光性エレメントは、上記発明の効果を奏し、さらに解像度が優れたものである。
【０２２７】
本発明の感光性エレメントは、上記発明の効果に加えて、さらにラミネート時の感光性エレメントの寸法変化性が優れたものである。
【０２２８】
本発明の感光性エレメントは、上記発明の効果に加えて、さらにレジスト硬化後の膜強度が優れる。
【０２２９】
本発明の感光性エレメントは、上記発明の効果に加えて、さらに剥離性が優れたものである。
【０２３０】
本発明の感光性エレメントは、上記発明の効果に加えて、さらに保管時のコールドフロー性が優れたものである。
【０２３１】
本発明の感光性エレメントロールは、レジストパターンの側面ギザ性、レジストパターン上面の平坦性、解像度、密着性、アルカリ現像性、運送時の巻きずれ性、生産性及び作業性が優れ、マウスバイトの数が少ないものである。
【０２３２】
本発明の感光性エレメントロールは、レジストパターンの側面ギザ性、レジストパターン上面の平坦性、解像度、密着性、運送時の巻きずれ性、生産性及び作業性が優れ、マウスバイトの数が少ないものである。
【０２３３】
本発明のレジストパターンの製造法は、レジストパターンの側面ギザ性、レジストパターン上面の平坦性、解像度、密着性、生産性及び作業性が優れ、マウスバイトの数が少ないものである。
【０２３４】
本発明のレジストパターンは、レジストパターンの側面ギザ性、レジストパターン上面の平坦性、解像度、密着性、生産性及び作業性が優れ、マウスバイトの数が少ないものである。
【０２３５】
本発明のレジストパターン積層基板は、レジストパターンの側面ギザ性、レジストパターン上面の平坦性、解像度、密着性、生産性及び作業性が優れ、マウスバイトの数が少ない。
【０２３６】
本発明の配線パターンの製造法は、配線パターンの側面ギザ性、電気抵抗及びライン美観が優れたものである。
【０２３７】
本発明の配線パターンは、配線パターンの側面ギザ性、電気抵抗及びライン美観が優れたものである。
【図面の簡単な説明】
【０２３８】
【図１】図１は、感光性エレメントロール巻きずれテスト方法の模式図である。
【図２Ａ】図２Ａ及び図２Ｂは、感光性エレメントロール巻きずれ高さ測定法の模式図であり、図２Ａを９０°回転したものが図２Ｂである。
【図２Ｂ】図２Ａ及び図２Ｂは、感光性エレメントロール巻きずれ高さ測定法の模式図であり、図２Ａを９０°回転したものが図２Ｂである。
【図３】図３は、Ｌ字定規の模式図である。
【図４Ａ】図４Ａは、感光性エレメントロール巻きずれ発生部の模式図であり、図４Ｂは、その部分拡大図である。
【図４Ｂ】図４Ａは、感光性エレメントロール巻きずれ発生部の模式図であり、図４Ｂは、その部分拡大図である。
【図５】図５は、レジストパターンの模式図である。
【図６】図６は、レジストパターン側面の凹凸部の測定法の模式図である。
【図７】図７は、レジストパターンの断面図である。
【図８】図８は、レジストパターン側面の凹凸部の断面図である。
【図１】
2005189863.tif 000005
【図２Ａ】
2005189863.tif 000006
【図２Ｂ】
2005189863.tif 000007
【図３】
2005189863.tif 000008
【図４Ａ】
2005189863.tif 000009
【図４Ｂ】
2005189863.tif 000010
【図５】
2005189863.tif 000011
【図６】
2005189863.tif 000012
【図７】
2005189863.tif 000013
【図８】
2005189863.tif 000014